(57)【特許請求の範囲】
【請求項１】
基材フィルムの片面に、スティッキング防止層と他方の面には易接着処理層を設け、１色又は複数色の染料層と剥離可能な染料受容層を含む転写層とが、該易接着処理層面上に交互に順次設けられている感熱転写記録媒体において、前記染料層部分の構成が、基材フィルムより易接着処理層、染料層の順に設け、前記剥離可能な染料受容層を含む転写層の構成が、基材フィルムより易接着処理層、染料受容層、隠蔽層、接着層の構成からなり、該易接着処理層にはポリエステル樹脂・アクリル樹脂の混合体と、該染料受容層には重合度４００以下のスチレン・アクリル共重合体とブチラール樹脂とシリコーン樹脂真球状微粒子の混合体が用いられていることを特徴とする感熱転写記録媒体。
【請求項２】
前記染料受容層に、ポリエチレンワックスを添加することを特徴とする請求項１に記載の感熱転写記録媒体。
【請求項３】
前記染料受容層に、不定形シリカを添加することを特徴とする請求項１及び請求項２に記載の感熱転写記録媒体。
【請求項４】
前記染料受容層と前記染料層のいずれか一方または両方にシリコーンオイルを添加することを特徴とする請求項１、請求項２、請求項３に記載の感熱転写記録媒体。
【請求項５】
前記染料受容層の樹脂を、イソシアネートで硬化させたことを特徴とする請求項１〜請求項４に記載の感熱転写記録媒体。
【発明の詳細な説明】
【０００１】
【発明の属する技術分野】
本発明は、サーマルヘッドにて文字、画像等の転写記録用に使用する感熱転写記録媒体に関するものである。
【０００２】
【従来の技術】
従来よりサーマルヘッドを用いて，文字や画像等を記録する感熱転写記録方式の１つに，分散染料の熱拡散を利用して文字，画像を形成する方式がある。この方式の場合、専用の染料受容層がないと、染料を発色させることができない。よって、専用の染料受容層を予め設けた専用の用紙でなければ、印画を行うことができなかった。
【０００３】
【発明が解決しようとする課題】
本発明は、以上のような事情に鑑みなされたもので、剥離可能な染料受容層を含む転写層と１色又は複数色の染料層とを、同じ基材フィルム内に交互に設け、サーマルヘッド等により所望の受像紙に染料受容層を含む転写層と、転写された受容層上へ染料層を転写することで、任意の受像紙に文字、画像の形成を可能とする感熱転写記録媒体を提供することにある。
【０００４】
【課題を解決するための手段】
本発明の感熱転写記録媒体は、基材フィルムの片面に、スティッキング防止層と他方の面には易接着処理層を設け、１色又は複数色の染料層と剥離可能な染料受容層を含む転写層とが、該易接着処理層面上に交互に順次設けられている感熱転写記録媒体において、前記染料層部分の構成が、基材フィルムより易接着処理層、染料層の順に設け、前記剥離可能な染料受容層を含む転写層の構成が、基材フィルムより易接着処理層、染料受容層、隠蔽層、接着層の構成からなり、該易接着処理層にはポリエステル樹脂・アクリル樹脂の混合体と、該染料受容層には重合度４００以下のスチレン・アクリル共重合体とブチラール樹脂とシリコーン樹脂真球状微粒子の混合体が用いられていることを特徴とする。
【０００５】
【発明の実施の形態】
本発明を図に基づき説明する。染料受容層を含む転写層部分の構成が、基材フィルム（１）より易接着処理層（２）、染料受容層（３）、隠蔽層（４）、接着層（５）と、１色又は複数色の染料層部分の構成が、基材フィルム（１）より易接着処理層（２）、染料層（７）からなり、基材フィルムの反対側全面にスティッキング防止層（６）を設けて感熱記録転写媒体（８）を形成したもので、易接着処理層（２）とスティッキング防止層（６）は、転写層部と染料層部で同一種で、連続面で設けられている。
【０００６】
基材フィルム（１）は通常ポリエチレンテレフタレート（ＰＥＴ）の厚み２〜９ミクロン程度のフィルムを使用する。
【０００７】
易接着処理層（２）は、本来は染料層部の染料層（７）とベースフィルム（１）のＰＥＴフィルムとの密着性を向上させるために、設けたもので、ＰＥＴフィルム成膜時に処理する。本発明の場合、この易接着処理層面より、サーマルヘッドで染料受容層を熱転写させるのがポイントであるが、本来易接着処理層は良く密着させるために設けられたもので、良く剥離させるのは、困難であった。本発明は、この点を改良したもので、染料層（７）は、良く密着させるが、剥離染料受容層（３）は、サーマルヘッドで良く熱転写できるようにしたものである。
【０００８】
本発明の染料層に使用する樹脂バインダーは、エチルセルロース、ヒドロキシエチルセルロース、エチルヒドロキシセルロース、ヒドロキシプロピルセルロース、メチルセルロース、酢酸セルロース、酢酪酸セルロース等のセルロース系樹脂、ポリビニルアルコール、ポリ酢酸ビニル、ポリビニルブチラール、ポリビニルアセタール、ポリビニルピロリドン、ポリアクリルアミド等のビニル系樹脂、ポリエステル樹脂、スチレン・アクリルニトル共重合樹脂、フェノキシ樹脂等である。なかでも、ポリビニルブチラール、スチレン・アクリルニトル共重合樹脂、フェノキシ樹脂が好適である。染料層に使用する染料は、従来公知の熱転写シートに使用されているものは、いずれも本発明に有効に使用可能であり、特に限定されない。
【０００９】
この樹脂バインダーを使用すると、基材であるＰＥＴフィルムには、直接密着しない。従って易接着処理層（２）を設けるが、この層には、アクリル樹脂・ポリエステル樹脂の混合体が最適である。この層は、ＰＥＴフィルム成膜時に施し、通常厚みは１μｍ以下である。
【００１０】
この樹脂を使用した易接着処理層（２）より染料受容層（３）を剥離させるためには、重合度４００以下のスチレン・アクリル共重合体とブチラール樹脂とシリコーン樹脂真球状微粒子の混合物を使用することが、最適である。染料受容層を直接ＰＥＴフィルムから剥がせれば、かなり広範囲からの樹脂選択が可能であるが、その際、染料層（７）をＰＥＴフィルム（１）に密着させるためには、易接着処理層をパターンコートする必要があり、そうなると、ＰＥＴフィルム成膜時に易接着処理をすることができず、別工程で処理しなければならない。別工程で処理するため、コストが上昇するのと、透明樹脂のパターンコートは、塗工技術上非常に難しい。よって、易接着処理されたＰＥＴフィルムから染料受容層を剥がす方が有利である。
【００１１】
重合度４００以下のスチレン・アクリル共重合体は、ガラス転移点が５０から７０℃で、フロー軟化点が一般的に１２０℃以下である。重合度が４００を越えるとフロー軟化点が上昇し、本共重合体が特徴としている低温溶融性が劣るようになり、結果的に易接着処理されたＰＥＴフィルムから染料受容層を剥がす際、剥離不良を発生する可能性がある。ブチラール樹脂は、元来染料染着性に優れたものであり、本発明においても主として画像形成染料の定着を目的として使用しているので、特に限定はしない。シリコーン樹脂真球状微粒子の構造は、シロキサン結合が三次元に伸びた網状構造で、珪素原子１個にメチル基が結合した構造である。平均粒径は０．５〜５μｍのものを使用する。シリコーン樹脂真球状微粒子の役割は、転写層転写時の剥離性の向上と、その後染料層部を転写層上へ印画する際の染料層と染料受容層との融着防止である。
【００１２】
染料層（７）と染料受容層（３）のいずれか一方または両方にシリコーンオイルを添加する場合があるが、その際シリコーンオイルとしては、エポキシ変性、アルキル変性、フッ素変性、アミノ変性、カルボキシル変性、アルコール変性、アルキルアラルキルポリエーテル変性、エポキシ・ポリエーテル変性、ポリエーテル変性等の変性シリコーンオイルが望ましい。役割としては、染料層に入れる場合は、染料受容層との融着防止で、染料受容層に入れる場合は、その融着防止と転写層転写時の剥離性の向上である。
【００１３】
また、染料受容層（３）をイソシアネートにて硬化させる場合がある。この層を硬化させると染料の発色性及び耐光性を向上させることが出来る。
【００１４】
その他の層について説明すると、隠蔽層（４）は、受像紙の色を隠すのに必要である。下地の色を隠す必要がない場合は、必要としないが、安定した発色を得るためには設けることが好ましく、酸化チタンを顔料とした樹脂層で、通常厚み１から１０μｍである。使用する樹脂としては、セルロース誘導体、スチレン樹脂、スチレン共重合樹脂、アクリル樹脂、メタクリル樹脂、ロジンエステル樹脂、ポリ酢酸ビニル樹脂、ポリ塩化ビニル、塩ビ・酢ビ共重合体、エチレン・酢ビ共重合体、ポリエステル樹脂、ポリウレタン樹脂、ブチラール樹脂、ポリアミド樹脂、石油樹脂、塩化ゴム、塩素化ポリオレフィン樹脂、エポキシ樹脂の１種又は２種以上の混合体を用いる。
【００１５】
接着層（５）で使用する樹脂としては、セルロース誘導体、スチレン樹脂、スチレン共重合樹脂、アクリル樹脂、メタクリル樹脂、ロジンエステル樹脂、ポリ酢酸ビニル樹脂、ポリ塩化ビニル、塩ビ・酢ビ共重合体、エチレン・酢ビ共重合体、ポリエステル樹脂、ポリウレタン樹脂、ブチラール樹脂、ポリアミド樹脂、石油樹脂、塩化ゴム、塩素化ポリオレフィン樹脂、エポキシ樹脂の１種又は２種以上のを用いる。接着させる受像紙の表面によって樹脂を選択する。また、この層中にシリカ、ベンゾグアナミン真球状微粒子、フッ素パウダー、発泡剤、熱膨張剤、アクリル樹脂真球状微粒子、ウレタン樹脂弾性真球状微粒子、ワックス等を添加することがある。
【００１６】
以上の材料を用いた、図１の構成の感熱転写記録媒体を使用して、染料受容層を含む転写層を任意の受像紙へ転写するのであるが、この際の転写方法は、熱転写用のサーマルヘッドをもつプリンター、転写箔用のホットスタンパー、熱ロール等、いずれの加熱加圧手段でもよい。染料受容層を含む転写層を転写後、染料層をサーマルヘッドで加熱して画像を形成する。
【００１７】
【作用】
本発明に係わる染料受容層を直接基材であるＰＥＴフィルムから剥がせれば、かなり広範囲からの樹脂選択が可能であるが、その際、染料層をＰＥＴフィルムに密着させるためには、易接着処理層をパターンコートする必要があり、そうなると、ＰＥＴフィルム成膜時に易接着処理をすることができず、別工程で処理しなければならない。すなわち、別工程で処理することにより、コストが上昇するのと、透明樹脂のパターンコートは、塗工技術上非常に難しい。よって、易接着処理されたＰＥＴフィルムから染料受容層を容易に剥離できるように、染料受容層に重合度４００以下のスチレン・アクリル共重合体とブチラール樹脂とシリコーン樹脂真球状微粒子の混合体を添加することにより剥離が容易になる。
【００１８】
【実施例】
以下に具体的実施例を説明する。
【００１９】
＜実施例１＞
基材の片面にアクリル・シリコーン樹脂のスティッキング防止層を設け、他方の面にアクリル樹脂・ポリエステル樹脂の混合体を０．１μｍの厚さに易接着処理されたＰＥＴフィルム上へ、下記組成の剥離可能な染料受容層を厚さ２μｍに、同じく隠蔽層を５μｍ、接着層を３μｍの厚さで、幅３０ｃｍ、間隔９０ｃｍで、染料受容層を含む転写層を形成した。
染料受容層の組成
スチレン・アクリル共重合体                      ５５重量部
（ガラス転移点６１℃、フロー軟化点１１２℃、重合度１０２）
ブチラール樹脂                                  ４０重量部
シリコーン樹脂微粒子                              ５重量部
（平均粒径２．２μｍ）
隠蔽層の組成
塩ビ・酢ビ共重合体                              ３０重量部
酸化チタン（ルチル型）                          ７０重量部
接着層の組成
ポリアミド樹脂                                  ８０重量部
カルナバワックス                                ２０重量部
次いで、下記組成の染料層用インキを調整し、基材フィルムの染料受容層が形成されていない面にそれぞれ幅３０ｃｍづつ、厚み１．５μｍになるように塗工して、感熱転写記録媒体を得た。
イエロー染料層インキ組成
分散染料                                        ４０重量部
（マクロレックス  イエロー６Ｇ、バイエル社製）
スチレン・アクリロニトリル共重合体              ５７重量部
シリコーンオイル                                  ３重量部
マゼンタ染料層インキ組成
分散染料（Ｃ．Ｉ．ディスパース  レッド６０）    ４０重量部
スチレン・アクリロニトリル共重合体              ５７重量部
シリコーンオイル                                  ３重量部
シアン染料層インキ組成
分散染料（カヤセットブルー７１４、日本化薬製）  ４０重量部
スチレン・アクリロニトリル共重合体              ５７重量部
シリコーンオイル                                  ３重量部
【００２０】
＜実施例２＞
実施例１の染料受容層の組成のみを、下記組成のものに変更してサンプルを作成した。他は実施例１と同様の組成とした。
0003579984.tif 000002
【００２１】
＜実施例３＞
実施例１の染料受容層の組成のみを、下記組成のものに変更してサンプルを作成した。他は実施例１と同様の組成とした。
0003579984.tif 000003
【００２２】
＜実施例４＞
実施例１の染料受容層の組成のみを、下記組成のものに変更してサンプルを作成した。他は実施例１と同様の組成とした。
0003579984.tif 000004
【００２３】
＜実施例５＞
実施例１の剥離染料受容層の組成のみを、下記組成のものに変更してサンプルを作成した。他は実施例１と同様の組成とした。
0003579984.tif 000005
【００２４】
実施例１〜５の感熱転写記録媒体を普通紙と重ね、サーマルヘッドを用いて染料受容層を含む転写層を転写させ、次にこの染料受容層の面にサーマルヘッドを用いて、イエロー、マゼンタ、シアンの染料層より染料を移行させ、画像を形成した。すべての実施例において、きれいなフルカラー画像を得ることができた。
【００２５】
【発明の効果】
本発明の感熱転写記録媒体は、易接着処理層を有する基材フィルム上に、染料層と剥離可能な染料受容層を設け、この染料受容層には、重合度４００以下のスチレン・アクリル樹脂共重合体とブチラール樹脂とシリコーン樹脂真球状微粒子の混合体を用いることで、染料受容層を易接着処理層を有する基材から容易に剥離することでき、これにより任意の受像紙へサーマルヘツド等により階調性のある画像を形成することが可能となる。
【図面の簡単な説明】
【図１】本発明の感熱転写記録媒体の構成の一例を示す断面で表した説明図である。
【符号の説明】
１……基材フィルム（ＰＥＴ）
２……易接着処理層
３……染料受容層
４……隠蔽層
５……接着層
６……スティッキング防止層
７……染料層
８……感熱転写記録媒体
【図１】
0003579984.tif 000006